수지 주성분 ( C ) 중 에서 의 그 라프트 공중 합체 ( A ) 의 배 합량 은 10 ∼ 60 질량 % 이 며 , 25 ∼ 50 질량 % 인 것 이 바람직 하 다 ( 단 , ( A ) 성분 과 ( B ) 성분 의 합계 가 100 질량 % 임 ) . 그 라프트 공중 합체 ( A ) 의 배 합량 이 10 질량 % 이상 이 면 , 강화 열가소성 수지 조성물 의 내 충격 성 이 향상 되 고 , 60 질량 % 이하 이 면 , 강화 열가소성 수지 조성물 의 성형 가공 성 이 향상 된다 .